【事件の表示】
　特願２００６−１３８５５３「光吸収性金属ナノ粒子層を含んだ表示素子」拒絶査定不服審判事件〔平成１８年１２月　７日出願公開、特開２００６−３３２０４６〕について、次のとおり審決する。
【結　論】
　本件審判の請求は、成り立たない。
【理　由】
第１　手続きの経緯
　本願は、平成１８年５月１８日（パリ条約による優先権主張２００５年５月２０日、米国）の出願であって、平成２２年６月１４日付けで拒絶査定がなされ、これに対し、同年１０月１８日に審判請求及び手続補正がなされたものである。
　その後、平成２４年２月２０日付けで当審による拒絶理由の通知がなされ、これに対して同年７月２３日付けで意見書及び手続補正書が提出された。
　
第２　本願発明
　本願の請求項１に係る発明（以下「本願発明」という。）は、平成２４年７月２３日付けの手続補正で補正された特許請求の範囲の請求項１に記載された事項により特定される、以下のとおりのものである。
　「カソードと、
　アノードと、
　前記カソードと前記アノードとの間に配設されたルミネセンス領域と、
　金属ナノ粒子と無機マトリックス材料とを含む光吸収層とを備え、前記無機マトリックス材料がＬｉＦを含み、前記金属ナノ粒子がＡｇを含み、
　前記金属ナノ粒子は前記無機マトリックス材料中に完全に埋め込まれている表示素子。」
　
第３　引用刊行物
　
　引用文献１：国際公開第２００３／０８８７１８号（特表２００５−５２２８５２号公報参照）
　
　当審の拒絶理由に引用され、本願の優先日前に頒布された刊行物である、上記引用文献１には、以下の事項が記載されている。（対訳は、上記公表特許公報の該当箇所の記載を用いた。）
　
（１ａ）頁番号１、２〜１６行
「Organic light emitting devices (OLEDs) represent a promising technology for display applications. A typical organic light emitting device includes a first electrode; a luminescent region comprising one or more electroluminescent organic material(s); and a second electrode; wherein one of the first electrode and the second electrode functions as a hole-injecting anode, and the other electrode functions as an electron-injecting cathode; and wherein one of the first electrode and the second electrode is a front electrode, and the other electrode is a back electrode. The front electrode is transparent (or at least partially transparent) while the back electrode is usually highly reflective to light. When a voltage is applied across the first and second electrodes, light is emitted from the luminescent region and through the transparent front electrode. When viewed under high ambient illumination, the reflective back electrode reflects a substantial amount of the ambient illumination to the observer, which results in higher ratios of reflected illumination as compared to the device's own emission, resulting in washout of the displayed image.」
（対訳）「有機発光素子（ＯＬＥＤ）はディスプレイ用途のための有望な技術である。典型的な有機発光素子は、第１の電極、一種以上のエレクトロルミネセンス有機材料を含む発光領域及び第２の電極を含み、ここで、第１の電極及び第２の電極の一方は正孔注入陽極として機能し、他方の電極は電子注入陰極として機能し、第１の電極及び第２の電極の一方は前電極であり、他方の電極は後電極である。前電極は透明（又は少なくとも部分的に透明）である一方で、後電極は、通常は光に対して高度に反射性である。電圧が第１の電極と第２の電極を横切って印加される時、光は発光領域から、透明前電極を通して放出される。高周囲照明下で見る時、反射性後電極は周囲照明の実質的な量を観察者に反射し、それは素子自体の発光に比べてより高い反射照明比率をもたらし、よって表示された画像の「ウォシュアウト」の原因となる。」
（１ｂ）頁番号６、５〜１１行
「Cathodes according to embodiments of this invention can be used for example in electroluminescent devices and, more specifically, in organic electroluminescent devices (i.e., organic light emitting devices or OLEDs). The cathodes can provide advantages including reduced light reflection, and hence improved contrast. The cathodes can also provide reduced growth rates of dark spots. Dark spots result from the exposure of organic light emitting devices to ambient conditions.」
（対訳）「本発明の実施形態による陰極は、例えば、エレクトロルミネセンス素子、より詳しくは有機エレクトロルミネセンス素子（すなわち、「有機発光素子」又はＯＬＥＤ）中で用いることが可能である。本陰極は、減少した光反射、従って改善されたコントラストを含む利点を提供することが可能である。本陰極は、ダークスポットの減少した成長速度も提供することが可能である。ダークスポットは周囲条件に有機発光素子をさらすことから生じる。」
（１ｃ）頁番号６、２２行〜頁番号７、７行
「The cathode 50 comprises a metal-organic mixed layer (MOML). The metal-organic mixed layer comprises at least two components, especially at least three components; namely, (i) at least one inorganic metal containing material first component, (ii) at least one organic material second component, and optionally (iii) at least one third component that can be selected from metals, organic materials and/or inorganic materials.
In some embodiments, the cathode 50 can consist essentially of the metal- organic mixed layer. In such embodiments, the metal-organic mixed layer can comprise the components (i), (ii) and (iii), or it can consist essentially of these components.
Fig. 2 shows an organic light emitting device 110 comprising a cathode 150 according to another embodiment of this invention. The cathode 150 comprises one or more optional layers in addition to the metal-organic mixed layer. For example, the cathode can comprise one, two, three or more such optional additional layers. The organic light emitting device 110 is shown on a substrate 120. The organic light emitting device 110 comprises an anode 130; a luminescent region 140 on the anode 130; and the cathode 150 over the luminescent region 140. In this exemplary embodiment, the cathode 150 comprises a metal-organic mixed layer 160 and two additional layers 170 and 180 formed over the metal-organic mixed layer 160.
The metal-organic mixed layer 160 comprises at least three components; namely, (i) at least one inorganic metal containing material first component, (ii) at least one organic material second component, and (iii) at least one third component that can be selected from metals, organic materials and/or inorganic materials.」
（対訳）「陰極５０は金属有機混合層（ＭＯＭＬ）を含む。金属有機混合層は少なくとも２種の成分、特に少なくとも３種の成分、すなわち、（ｉ）第１の成分、少なくとも一種の無機金属含有材料、（ｉｉ）第２の成分、少なくとも一種の有機材料、及び任意に（ｉｉｉ）金属、有機材料及び／又は無機材料から選択できる少なくとも一種の第３の成分を含む。
　幾つかの実施形態において、陰極５０は金属有機混合層から本質的になることが可能である。こうした実施形態において、金属有機混合層は、成分（ｉ）、（ｉｉ）及び（ｉｉｉ）を含む、又は本質的にこれらの成分からなることが可能である。
　図２は、本発明のもう一つの実施形態による陰極１５０を含む有機発光素子１１０を示している。陰極１５０は、金属有機混合層に加えて１層以上の任意の層を含む。例えば、陰極は、１層、２層、３層もしくはそれ以上のこうした任意の追加層を含むことが可能である。有機発光素子１１０は基材１２０上に示している。有機発光素子１１０は、陽極１３０、陽極１３０上の発光領域１４０及び発光領域１４０上の陰極１５０を含む。この例証的実施形態において、陰極１５０は金属有機混合層１６０及び金属有機混合層１６０上に形成された２層の追加層１７０と１８０を含む。
　金属有機混合層１６０は少なくとも３種の成分、すなわち、（ｉ）第１の成分、少なくとも一種の無機金属含有材料、（ｉｉ）第２の成分、少なくとも一種の有機材料及び（ｉｉｉ）金属、有機材料及び／又は無機材料から選択できる少なくとも一種の第３の成分を含む。」
（１ｄ）頁番号１８、下から１１行〜下から４行
「In metal-organic mixed layers of electrodes according to embodiments of the present invention, the optional third component may cause the formation of a layer having high conductivity, which is fundamentally different in nature (from a charge transport viewpoint) from certain two-component, metal-organic layers. The wide variety of embodiments available in the present invention permits the metal- organic mixed layer to have a thickness in a broad range of for example of about 50 nm to about 1000 nm, with improved display device contrast and reduced growth rates of dark spots.」
（対訳）「本発明の実施形態による電極の金属有機混合層において、任意の第３の成分は、特定の２成分金属有機層とは（電荷輸送の観点から）元来基本的に異なる高導電性を有する層の形成をもたらしうる。本発明において利用可能な多様な実施形態は、改善された表示装置コントラスト及び減少したダークスポット成長速度と合わせて、例えば、約５０ｎｍ〜約１０００ｎｍの広範囲の厚さを金属有機混合層が有することを可能にする。」
（１ｅ）頁番号２０、１０〜３０行
「In embodiments of the present invention, the MOML can be located anywhere in the display device. For example, the MOML can be part of the cathode, anode, or luminescent region. In embodiments, the MOML can be located in a region of the display device that is not considered part of either the electrodes or the luminescent region. It is also possible to have a plurality of MOMLs in the display device. In this case, the two or more MOMLs can be contacting each other, or can be separated by one or more layers.
As discussed herein, the MOML can be a Binary MOML (with two components), a Ternary MOML (with three components), Quaternary MOML (with four components), or other MOMLs with more than four components. In these embodiments, the selection of the inorganic metal containing material, the organic compound and any other additional components is made on the basis that the MOML should have the desired property or properties. In addition to being light reflection-reducing, the MOML can optionally possess one or more additional desired properties including for example being electrically conductive and any other properties that the MOML may need to have in order to serve other functions as may be required by the location of the MOML in the display device (such as the need to also be capable of injecting charge efficiently if the MOML is the part of an electrode that is adjacent the luminescent region). In cases when the display device includes a plurality of MOMLs, the MOMLs can be of the same or different material composition.」
（対訳）「本発明の実施形態において、ＭＯＭＬは表示装置中でどこでも配置することが可能である。例えば、ＭＯＭＬは、陰極、陽極又は発光領域の一部であることが可能である。実施形態において、ＭＯＭＬは、電極又は発光領域のいずれかの一部と考えられない表示装置の領域に配置されることが可能である。表示装置中に複数のＭＯＭＬを有することも可能である。この場合、２層以上のＭＯＭＬは互いに接触する、又は１層以上の層によって分離されることが可能である。
　本明細書で論じたように、ＭＯＭＬは、「二元ＭＯＭＬ」（２成分入り）、「三元ＭＯＭＬ（３成分入り）、「四元ＭＯＭＬ」（４成分入り）又は５種以上の成分入りの他のＭＯＭＬであることが可能である。これらの実施形態において、無機金属含有材料、有機化合物及び他のあらゆる追加成分の選択は、ＭＯＭＬが所望の特性又は複数の特性を有するようになされる。光反射減少性に加えて、ＭＯＭＬは、例えば、導電性を含む一つ以上の所望追加特性及び表示装置中でＭＯＭＬの位置によって必要とされうるような他の機能（ＭＯＭＬが発光領域に隣接する電極の一部である場合に電荷を効率的に注入もできる必要性など）を果たすためにＭＯＭＬが有する必要がありうる他のあらゆる特性を任意に有することが可能である。表示装置が複数のＭＯＭＬを含む場合、ＭＯＭＬは同じか又は異なる材料組成のＭＯＭＬであることが可能である。」
（１ｆ）頁番号２２、１４行〜頁番号２３、８行
「Ternary MOML
The phrase Ternary MOML refers to a metal-organic mixed layer composed of three components: (i) an inorganic metal containing material, (ii) an organic compound, and (iii) an additional third component (different from the other two components), which can be a metal, an organic material or an inorganic material. Exemplary embodiments of the Ternary MOML include:
1. MOML of Binary MOML embodiments above and further including a Group 1 metal (also sometimes called an alkali metal) such as Li, Na, K, Rb or Cs or a compound thereof such as a Group 1 metal halide (e.g., fluoride, chloride, bromide, iodide), oxide, hydroxide, nitride or sulfide.
2. MOML of Binary MOML embodiments above and further comprising a Group 2 metal (also sometimes called alkaline earth metal) such as Be, Mg, Ca, Sr or B a or a compound thereof such as a Group 2 metal halide (e.g. fluoride, chloride, bromide iodide), oxide, hydroxide, nitride, boride, or sulfide.
3. MOML composed of at least an inorganic metal containing material, an organic compound, and Ag or an Ag compound (e.g., a silver oxide, hydroxide, halide, sulfide, nitride, carbide, boride, and the like).
4. MOML composed of (i) an inorganic metal containing material, (ii) organic compound, and (iii) Zn, In or Sn or compounds thereof (e.g., ZnO, ZnS, In 2 O 3 , SnO 2 ).
5. MOML composed of at least an organic compound and INCONELＴＭ(an alloy composed of a plurality of metals). 6. MOML composed of at least Al or an inorganic compound thereof (e.g., an oxide, hydroxide, halide, sulfide, nitride, carbide, boride, and the like), an organic compound, and any third component which can be another metal (e.g., Ag, a Group 1 metal, or a Group 2 metal) or compounds thereof.
7. MOML composed of (i) porphyrin, tertiary aromatic amine, indolocarbazole, polythiophene, PEDOTＴＭ(which is a specific polythiophene) (ii) Ag or a compound thereof, and (iii) Au, Cr, Cu, Pt, In, Ni, Sn, or compounds thereof such as In 2 O 3 , SnO 2 .Quaternary MOML
The phrase Quaternary MOML refers to a metal-organic mixed layer composed of four components: (i) an inorganic metal containing material, (ii) an organic material, (iii) an additional third component, and (iv) an additional fourth component. The additional third and fourth components (which are different from each other and from the first and second components) can be metals, organic materials, or inorganic materials. Exemplary embodiments of Quaternary MOML include:
1. MOML composed of an organic compound, Ag, Mg, and a Group 1 metal (e.g., Li) or a compound thereof (e.g., LiF).
2. MOML composed of an organic compound, Ag, Ca, and a Group 1 metal (e.g., Li) or a compound thereof (e.g., LiF).
3. MOML composed of an organic compound, Ag, Ca, and another Group 2 metal (e.g., Mg) or a compound thereof (e.g., MgF 2  or MgO).
4. MOML composed of an organic compound, Ag, Al, and a Group 1 metal (e.g., Li) or a compound thereof (e.g., LiF), or a Group 2 metal (e.g., Ca or Mg) or a compound thereof.」
（対訳）「三元ＭＯＭＬ
　「三元ＭＯＭＬ」という言葉は、（ｉ）無機金属含有材料、（ｉｉ）有機化合物及び（ｉｉｉ）金属、有機材料又は無機材料である追加の第３の成分（他の二成分とは異なる）という三成分からなる金属有機混合層を意味する。三元ＭＯＭＬの例証的実施形態は、１．上の二元ＭＯＭＬ実施形態及びＬｉ、Ｎａ、Ｋ、Ｒｂ又はＣｓなどの第１族金属（時にはアルカリ金属とも呼ばれる）又は第１族金属ハロゲン化物（例えば、弗化物、塩化物、臭化物、沃化物）、酸化物、水酸化物、窒化物又は硫化物などの、その化合物を更に含むＭＯＭＬ、
２．上の二元ＭＯＭＬ実施形態及びＢｅ、Ｍｇ、Ｃａ、Ｓｒ又はＢａなどの第２族金属（時にはアルカリ土類金属とも呼ばれる）又は第２族金属ハロゲン化物（例えば、弗化物、塩化物、臭化物、沃化物）、酸化物、水酸化物、窒化物又は硫化物などの、その化合物を更に含むＭＯＭＬ、
３．少なくとも無機金属含有材料、有機化合物及びＡｇ又はＡｇ化合物（例えば、酸化銀、水酸化銀、ハロゲン化銀、硫化銀、窒化銀、炭化銀及び臭化銀など）からなるＭＯＭＬ、
４．（ｉ）無機金属含有材料、（ｉｉ）有機化合物及び（ｉｉｉ）Ｚｎ、Ｉｎ又はＳｎあるいはそれらの化合物（例えば、ＺｎＯ、ＺｎＳ、Ｉｎ2Ｏ3、ＳｎＯ2）からなるＭＯＭＬ、
５．少なくとも有機化合物及びＩＮＣＯＮＥＬ（商標）（複数の金属からなる合金）からなるＭＯＭＬ、
６．少なくともＡｌ又はその無機化合物（例えば、酸化物、水酸化物、ハロゲン化物、硫化物、窒化物、炭化物及び臭化物など）、有機化合物及びもう１種の金属（例えば、Ａｇ、第１族金属又は第２族金属）又はその化合物である第３のあらゆる成分からなるＭＯＭＬ、
７．（ｉ）ポルフィリン、第三級芳香族アミン、インドロカルバゾール、ポリチオフェン、ＰＥＤＯＴ（商標）（特定のポリチオフェンである）、（ｉｉ）Ａｇ又はその化合物及び（ｉｉｉ）Ａｕ、Ｃｒ、Ｃｕ、Ｐｔ、Ｉｎ、Ｎｉ、Ｓｎ又はＩｎ2Ｏ3、ＳｎＯ2などのそれらの化合物からなるＭＯＭＬを含む。
四元ＭＯＭＬ
　「四元ＭＯＭＬ」という言葉は、（ｉ）無機金属含有材料、（ｉｉ）有機材料、（ｉｉｉ）追加の第３の成分及び（ｉｖ）追加の第４の成分という四成分からなる金属有機混合層を意味する。追加の第３及び第４の成分（互いに異なり、第１及び第２の成分とは異なる）は、金属、有機材料又は無機材料であることが可能である。四元ＭＯＭＬの例証的実施形態は、
１．有機化合物、Ａｇ、Ｍｇ及び第１族金属（例えば、Ｌｉ）又はその化合物（例えば、ＬｉＦ）からなるＭＯＭＬ、
２．有機化合物、Ａｇ、Ｃａ及び第１族金属（例えば、Ｌｉ）又はその化合物（例えば、ＬｉＦ）からなるＭＯＭＬ、
３．有機化合物、Ａｇ、Ｃａ及びもう１種の第２族金属（例えば、Ｍｇ）又はその化合物（例えば、ＭｇＦ2又はＭｇＯ）からなるＭＯＭＬ、
４．有機化合物、Ａｇ、Ａｌ及び第１族金属（例えば、Ｌｉ）又はその化合物（例えば、
ＬｉＦ）又は第２族金属（例えば、Ｃａ又はＭｇ）又はその化合物からなるＭＯＭＬ、
を含む。」
（１ｇ）頁番号３１、１〜３５行
「 In embodiments of the present invention, the MOML is generally reflection- reducing as well as electrically conductive. An electrically conductive MOML can have a cross-sectional (i.e., across the MOML thickness) ohmic resistance not exceeding, for example, about 100,000 Ohms, and particularly, not exceeding about 5,000 Ohms. In other embodiments, however, the MOML is reflection-reducing but may be considered electrically non-conductive, e.g., possessing an ohmic resistance value somewhere higher than the illustrative range described herein.
In embodiments, the present display device reduces light reflection by at least about 30%, particularly at least about 50%, compared to a display device without any MOML.
Inorganic metal containing materials for the MOML include for example metals and inorganic metal compounds. As used herein, the phrase metal of the inorganic metal containing material (where such phrase precedes a list of specific elemental metals) refers to both elemental metals and the metal component of inorganic metal compounds. The metals can be, but are not limited to, for example, Li, Na, K, Rb, Cs, Be, Mg, Ca, Sr, Ba, Sc, Y, La, Ti, Zr, Hf, V, Nb, Ta, Cr, Mo, W, Mn, Tc, Fe, Ru, Os, Co, Rh, Ir, Ni, Pd, Pt, Cu, Ag, Au, Zn, Cd, B, Al, Ga, hi, Sn, Pb, Sb, Bi, Se, Te, Ce, Nd, Sm, and Eu. i embodiments of the present invention, the term metals includes Sb, Se, and Te. hi embodiments, a metal alloy can be used to fonn the MOML. One metal of the metal alloy is considered the inorganic metal containing material; the other metal or metals of the metal alloy are considered the additional component or components of the MOML. For instance, a binary metal alloy in combination with the organic material would be considered a Ternary MOML.
The inorganic metal compounds for the MOML may be a metal halide (e.g., fluoride, chloride, bromide, iodide), metal oxide, metal hydroxide, metal nitride, metal sulfide, metal carbide, and a metal boride). The metal halides can be, but are not limited to, for example, LiF, LiCl, LiBr, Lil, NaF, NaCl, NaBr, Nal, KF, KC1, KBr, KI, RbF, RbCl, CsF, CsCl, MgF 2 , CaF 2 , SrF 2 , A1F 3 , AgCl, AgF, and CuCl 2 . The metal oxides can be, but are not limited to, Li 2 O, Ca 2 O, Cs 2 O, In2 O 3 , SnO 2 , ZnO, ITO, Cu 2 O, CuO, Ag 2 O, NiO, TiO, Y 2 O 3 , ZrO 2 , Cr 2 O 3 . The metal hydroxide can be, but is not limited to, for example, AgOH. The metal nitride can be, but is not limited to, LaN, YN and GaN. The metal sulfide can be, but is not limited to, ZnS, Sb 2 S , Sb 2 S 5 , and CdS. The metal carbide can be, but is not limited to, Li 2 C, FeC and NiC. The metal boride can be, but is not limited to CaB 6 .」
（対訳）「本発明の実施形態において、ＭＯＭＬは、一般に反射減少性及び導電性である。導電性ＭＯＭＬは、例えば約１００，０００Ｏｈｍを上回らない、特に約５，０００Ｏｈｍを上回らない断面（すなわち、ＭＯＭＬ厚さを横切る）オーム抵抗を有することが可能である。しかし、他の実施形態において、ＭＯＭＬは反射減少性であるが、非導電性と考えてよい。例えば、本明細書で記載した例証的範囲より高いオーム抵抗値を有する。
　実施形態において、本表示装置は、ＭＯＭＬが全くない表示装置と比べて少なくとも約３０％、特に少なくとも約５０％反射光を減少させる。
　ＭＯＭＬのための無機金属含有材料は、例えば、金属及び無機金属化合物を含む。本明細書で用いられる「無機金属含有材料の金属」という言葉（こうした言葉は、特定の元素金属のリストの前に置かれる）は、元素金属と無機金属化合物の金属成分の両方を意味する。金属には、例えば、Ｌｉ、Ｎａ、Ｋ、Ｒｂ、Ｃｓ、Ｂｅ、Ｍｇ、Ｃａ、Ｓｒ、Ｂａ、Ｓｃ、Ｙ、Ｌａ、Ｔｉ、Ｚｒ、Ｈｆ、Ｖ、Ｎｂ、Ｔａ、Ｃｒ、Ｍｏ、Ｗ、Ｍｎ、Ｔｃ、Ｆｅ、Ｒｕ、Ｏｓ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ｂ、Ａｌ、Ｇａ、Ｉｎ、Ｓｎ、Ｐｂ、Ｓｂ、Ｂｉ、Ｓｅ、Ｔｅ、Ｃｅ、Ｎｄ、Ｓｍ及びＥｕが挙げられるが、それらに限定されない。本発明の実施形態において、「金属」という用語は、Ｓｂ、Ｓｅ及びＴｅを含む。実施形態において、金属合金はＭＯＭＬを形成するために用いることが可能である。金属合金の１種の金属は、無機金属含有材料と考えられる。金属合金の他の金属又は複数の金属はＭＯＭＬの追加成分又は複数の成分と考えられる。例えば、有機材料と組み合わせた二元金属合金は三元ＭＯＭＬと考えられるであろう。
　ＭＯＭＬのための無機金属化合物は、金属ハロゲン化物（例えば、弗化物、塩化物、臭化物、沃化物）、金属酸化物、金属水酸化物、金属窒化物、金属硫化物、金属炭化物及び金属臭化物であってよい。金属ハロゲン化物は、例えば、ＬｉＦ、ＬｉＣｌ、ＬｉＢｒ、ＬｉＩ、ＮａＦ、ＮａＣｌ、ＮａＢｒ、ＮａＩ、ＫＦ、ＫＣｌ、ＫＢｒ、ＫＩ、ＲｂＦ、ＲｂＣｌ、ＣｓＦ、ＣｓＣｌ、ＭｇＦ2、ＣａＦ2、ＳｒＦ2、ＡｌＦ3、ＡｇＣｌ、ＡｇＦ及びＣｕＣｌ2であることが可能であるが、それらに限定されない。金属酸化物は、ＬｉＯ2、Ｃａ2Ｏ、Ｃｓ2Ｏ、Ｉｎ2Ｏ3、ＳｎＯ2、ＺｎＯ、ＩＴＯ、Ｃｕ2Ｏ、ＣｕＯ、Ａｇ2Ｏ、ＮｉＯ、ＴｉＯ、Ｙ2Ｏ3、ＺｒＯ2、Ｃｒ2Ｏ3であることが可能であるが、それらに限定されない。金属水酸化物は、例えばＡｇＯＨであることが可能であるが、それに限定されない。金属窒化物は、ＬａＮ、ＹＮ及びＧａＮであることが可能であるが、それらに限定されない。金属硫化物は、ＺｎＳ、Ｓｂ2Ｓ3、Ｓｂ2Ｓ5及びＣｄＳであることが可能であるが、それらに限定されない。金属炭化物は、Ｌｉ2Ｃ、ＦｅＣ及びＮｉＣであることが可能であるが、それらに限定されない。金属臭化物は、ＣａＢ6であることが可能であるが、それに限定されない。」
（１ｈ）頁番号３３、２３〜３３行
「EXAMPLES 1-51 (comparative examples indicated with C)
Examples 1-51 in the first Table below summarizes inventive OLED devices that have been reduced to practice. All devices were fabricated using physical vapor deposition in vacuum (5 x 10 -6  Torr) on ITO-coated glass substrates, that were pre-cleaned using UV-ozone cleaning. The numbers in parentheses refer to layer thickness in Angstroms. The reduced reflectance of the inventive devices is observed in the lower values in the % Reflection column, in comparison to those of the comparative devices. From the above reduced to practice examples, it is clear that a wide variety of embodiments according to this invention can provide devices with reduced light reflection, in addition to improved device performance as reflected in the shown luminance and voltage values.」
（対訳）「実施例１〜５１（比較例は「Ｃ」で示した）
　以下の第１の表の実施例１〜５１は実行された発明ＯＬＥＤ素子を要約している。ＵＶオゾンクリーニングを用いて前もって清浄化されたＩＴＯ被覆ガラス基材上に真空（５ｘ１０-6トル）中で物理蒸着法を用いて、すべての素子を組み立てた。括弧内の数字はオングストロームでの層厚さを指している。本発明素子の減少した反射は、比較素子のそれと比較して、「％反射」欄中で、より低い値で観察されている。上の実行された実施例から、本発明による広範囲の実施形態が、示した発光値及び電圧値において反映された改善された素子性能に加えて、減少した光反射を素子に提供できることが明らかである。」
（１ｉ）頁番号３９及び４０に記載の表１から、実施例番号４７及び４８のＭＯＭＬ組成のＡｌＱ３＋Ｍｇ＋Ａｇ＋Ｌｉｆの比率が４５：４５：６：４であることがわかる。
　
　これらの記載事項及び図面を含む引用文献１全体の記載並びに当業者の技術常識を総合すれば、引用文献１には、以下の発明が記載されているものと認められる。
　
「基材（１２０）上の陽極（１３０）、陽極上の発光領域（１４０）及び発光領域上の陰極（１５０）を含む有機発光素子（１１０）であって、
　陰極は金属有機混合層（１６０）及び金属有機混合層上に形成された２層の追加層（１７０、１８０）を含み、
　金属有機混合層は（ｉ）無機金属含有材料、（ｉｉ）有機材料、（ｉｉｉ）追加の第３の成分及び（ｉｖ）追加の第４の成分という四成分からなり、
　無機金属含有材料は、例えば、金属及び無機金属化合物を含み、
　金属には、例えば、Ａｇを含み、
　無機金属化合物は、例えば、ＬｉＦを含む、有機発光素子。」（以下「引用発明」という。）
　
第４　対比・判断　　 
　本願発明と、上記引用発明を比較する。
　引用発明の「陽極」、「陰極」及び「発光領域」は、それぞれ、本願発明の「アノード」、「カソード」及び「ルミネセンス領域」に相当し、引用発明の「発光領域」が「陰極」と「陽極」との間に配設されていることは明らかである。
　また、引用文献１の「本発明の実施形態において、ＭＯＭＬは、一般に反射減少性・・・である。」及び「実施形態において、本表示装置は、ＭＯＭＬが全くない表示装置と比べて少なくとも約３０％、特に少なくとも約５０％反射光を減少させる。」の記載（上記摘記事項（１ｇ）参照）を参酌すれば、引用発明の「金属有機混合層」が、「光吸収層」を構成することは明らかである。
　引用発明の「金属」と、本願発明の「金属ナノ粒子」は、ともに「Ａｇを含む金属」である点で共通する。同様に「無機金属化合物」と「無機マトリックス材料」は、ともに「ＬｉＦを含む無機材料」で共通する。
　さらに、引用発明の「有機発光素子」が表示素子であることは明らかである。
　
　したがって両者は、
「カソードと、
　アノードと、
　前記カソードと前記アノードとの間に配設されたルミネセンス領域と、
　Ａｇを含む金属とＬｉＦを含む無機材料とを含む光吸収層とを備えた表示素子。」
の点で一致し、以下の点で相違している。
　
（相違点１）
　Ａｇを含む金属が、本願発明はナノ粒子であるのに対して、引用発明はナノ粒子であるかどうか不明な点。
（相違点２）
　ＬｉＦを含む無機材料が、本願発明は無機マトリックス材料であり、金属ナノ粒子は無機マトリックス材料中に完全に埋め込まれているのに対して、引用発明は無機マトリックス材料であるかどうか、及び金属ナノ粒子が材料中に完全に埋め込まれているかどうか不明な点。
　
　上記各相違点について検討する。
（相違点１について）
　引用文献１に記載された実施例の金属有機混合層の厚さが「約５０ｎｍ〜約１０００ｎｍ」程度であること（上記摘記事項（１ｄ）参照）、有機発光素子の各層に金属を添加する場合にナノ粒子を用いることは、本願の優先日前において周知技術であること（特開２００４−３１１２４４号公報参照）等を考慮すれば、引用発明の金属をナノ粒子とすることに、格別の技術的困難性も阻害要因もない。
　してみると、引用発明に相違点１に係る構成を採用することは当業者が容易になし得る事項である。
（相違点２について）
　層構造を有する発光素子において、各層をマトリックス材料を含んで構成することは、本願の優先日前においてごく普通に行われている周知技術（例えば上記文献の段落【００１８】参照）であり、しかも、引用発明の金属有機混合層が種々の成分を含んでいることを考慮すれば、引用発明の金属有機混合層のＬｉＦを含む無機材料を、マトリックス材料を含んで構成することに格別の技術的困難性も阻害要因もない。
　そして、引用文献１の実施例に、金属有機混合層の材料として、（本願明細書段落【００６２】において無機マトリックス材料の一例として示されている）Ｍｇ＋Ｌｉｆの組成比率が５１％と過半なもの（上記摘記事項（１ｈ）及び（１ｉ）実施例４７及び４８参照）が示されていること、及び、本願発明において光吸収層が、無機マトリックス材料以外の材料の付加を排除していないこと、等を考慮すれば、引用発明の金属有機混合層のＬｉＦを含む無機材料を無機マトリックス材料を含んで構成することは、当業者が容易になし得る事項である。
　その場合、金属ナノ粒子が無機マトリックス材料中に完全に埋め込まれていることは、マトリックス材料の機能から見て自明である。
　
　そして、本願発明の効果も、引用発明及び周知技術に基いて当業者が予測しうる範囲のものである。
　
　以上のとおりであるから、本願発明は、引用発明及び周知技術に基いて当業者が容易に発明をすることができたものである。
　
第５　むすび
　以上のとおり、本願発明は、引用発明及び周知技術に基いて当業者が容易に発明をすることができたものであるから、特許法第２９条第２項の規定により特許を受けることができない。したがって、他の請求項に係る発明について検討するまでもなく、本願は、拒絶されるべきものである。
　よって、結論のとおり審決する。